Brevet FR2601026A1 — publié le 19880108

MATIERE SECHE HYDRATABLE EN UN GEL AQUEUX CONTENANT DES PARTICULES DE POLYMERE DISPERSEES, PROCEDE POUR SA PREPARATION ET SON APPLICATION EN BIOLOGIE La présente invention a pour objet une matière sèche hydratable en un gel aqueux renfermant des particules de polymère dispersées, son procédé de préparation et son application en biologie (tests de diagnostic, culture de cellules, chromatographie d'affinité...). La demande européenne n 87.786 décrit des billes comprenant une matrice en un gel hydraté d'agarose renfermant des microsphères ou de la poudre d'un polyaldéhyde, de polyacroleine par exemple; ces billes peuvent être utilisées dans diverses applications telles que chromatographie d'affinité, hémoperfusion, résines échangeuses d'ions, tests de diagnostic... Les inconvénients de tels produits résident dans les problèmes rencontrés lors de leur mise en oeuvre (difficulté de synthèse des polyacroléines et toxicité de l'acroleine monomère); de plus, ces billes se trouvent à l'état de gel humide difficilement manipulable. Le brevet français publié sous le na 2.297.879, décrit la préparation de plaques séchées réhydratables contenant de l'agarose ou de la gélose, utilisables dans des techniques comme l'immunodiffusion, l'électrophorèse. ; le procédé décrit consiste à former sur un support un film de gel aqueux d'agarose ou de gélose contenant un polymère d'acrylamide hydrosoluble puis à sécher le film de gel...DTD: Ces plaques présentent l'avantage de pouvoir être conservées un temps prolongé et de pouvoir âtre réhydratées au moment désiré; par contre, elles ne peuvent être utilisables que dans un domaine restreint d'application. Il est également connu de fixer des protéines sur des particules de polymère en dispersion aqueuse, par absorption lorsqu'il s'agit de particules de polystyrène par exemple, ou par covalence lorsqu'il s'agit de polymères présentant des groupes réactifs. L'avantage présenté par les latex résulte dans la grande surface spécifique développée par les particules et en leur large gamme de fonctions chimiques disponibles. Leur inconvénient, par contre, réside dans leur instabilité colloïdale, en particulier vis-à-vis des électrolytes, et dans la difficulté de récupération des particules sur lesquelles sont fixées les substances à isoler. La demanderesse a trouvé une matière sèche constituée d'une matrice susceptible de former un gel poreux en présence d'eau, matrice dans laquelle sont dispersées des particules de polymère dérivé d'un monomère non miscible à l'eau; ce produit présente l'avantage d'être aisément manipulable et d'être susceptible d'applications multiples. La matière sèche hydratable en un gel aqueux faisant l'objet de l'invention est caractérisée en ce qu'elle comprend: - une matrice constituée d'une substance macromoléculaire A susceptible de former un gel aqueux poreux lorsqu'elle se trouve en présence d'eau. - un polymère linéaire hydrosoluble B - un plastifiant de ladite substance macromoléculaire A - et, dispersées dans ladite matrice, des particules à base d'un polymère C dérivé d'au moins un monomère non miscible à l'eau, présentant une température de transition vitreuse supérieure à 30 C (de préférence supérieure à 60 C) et possédant éventuellement des groupes fonctionnels réactifs. La matière sèche hydratable faisant l'objet de l'invention peut se présenter sous une forme quelconque: films, plaques, bâtons (sticks), pastilles, billes... La substance macromoléculaire A constituant la matrice peut être choisie parmi les polysaccharides, les protéines,... dont les solutions aqueuses sont susceptibles de former un gel après refroidissement à une température de 30 à 80 C. On peut citer à titre d'exemple les polygalactoses tels que l'agarose ou la gélose, les pectines, les protéines telles que la gélatine, le collagène. Le polymère linéaire hydrosoluble B présent dans le produit de l'invention peut être choisi parmi les polymères hydrosolubles dont la viscosité à 22 C en solution aqueuse à 5 % en poids est inférieure à 17. 000 centipoises (de préférence inférieure à 6.000 centipoises). A titre d'exemple, on peut citer les polyéthylène glycols, 2601 i26 l'alcool polyvinylique, la poly (vinylpyrrolidone), les hydroxyalkylcelluloses, les carboxyalkylcellulose et tout particulièrement les polyacrylamides linéaires. On entend par "polyacrylamides" aussi bien les homopolymères linéaires d'acrylamide que les copolymères linéaires d'acrylamide et d'au moins un autre comonomère du type vinylpyrrolidone, ester acrylique ou méthacrylique du type monométhacrylate d'éthylène glycol ou monoacrylate d'éthylène glycol. La quantité de polymère linéaire hydrosoluble B présente dans la matière sèche hydratable, correspond à environ 2 à 10 fois le poids de la matrice. Parmi les plastifiants de la substance macromoléculaire A on peut citer les polyols tels que les glycols, le glycérol, le sorbitol, les polyéthylène glycols de masse moléculaire moyenne en poids inférieure à 400. La quantité de plastifiant correspond à environ I à 3 fois le poids de la matrice. Les particules à base de polymère C dispersées dans la matrice peuvent présenter une granulométrie de l'ordre de 0,05 à 20pm et de préférence de 0,1 à 3 pm. Le poids de particules mis en oeuvre correspond à environ 0,1 à 20 fois (de préférence environ 1 à 10 fois) le poids de la matrice. Ledit polymère C dérive d'au moins un monomère insaturé non miscible à l'eau. On entend par "monomère non miscible à l'eau" les monomères présentant une solubilité dans l'eau inférieure à 5 % en poids. Parmi ceux-ci on peut citer: - les monomères vinylaromatiques (styrène, vinyltoluène...) - les alkylesters d'acides a-6 insaturés (acrylates et méthacrylates de méthyle, éthyle...) - les esters d'acides carboxyliques insaturés (acétate de vinyle)...) - le chlorure de vinyle; le chlorure de vinylidène - les diènes (butadiène...) - ceux présentant des fonctions nitriles (acrylonitrile...) - les siloxanes. Une première variante de constitution du produit faisant l'objet de l'invention consiste en ce que le polymère C est un copolymère dérivé d'au moins un monomère non miscible à l'eau et d'une faible quantité ne dépassant pas 10 % en poids, par rapport au poids total de monomères (de préférence ne dépassant pas 4 % en poids) d'un ou de comonomères portant des groupes ionogènes ou + réactifs tels que - SO3H, - OSO3H, - NR3, COOH, OH, NH2, - NR2, - CH - CH- 0 CH2C1, - CONH2 \/2 2'2 o R représentant un radical alkyle en C1 - C4, de préférence en C1 - C2 A titre d'exemple on peut citer: - le vinylbenzène sulfonate, les sulfoalkylesters d'acides insaturés (2sulfoéthylméthacrylate...). - les acides carboxyliques insaturés (acide acrylique, méthacrylique, malelque, itaconique...) - les hydroxyalkylacrylates ou méthacrylates (acrylate d'hydroxyéthyle, hydroxypropyle...) - les aminoalkylesters d'acides insaturés (2-aminoéthylméthacrylate...) - l'acrylamide - le chlorure de vinylbenzyle - le méthacrylate de glycidyle. Une deuxième variante de constitution du produit faisant l'obJet de l'invention consiste en ce que le polymère C est un copolymère alcalisoluble ou acido-soluble, c'est-à-dire susceptible de se solubiliser sous forme de solution aqueuse de copolymère lorsque le pH est rendu alcalin ou acide. Ces copolymères dérivent d'au moins un monomère non miscible à l'eau et de 4 à 90 % en poids par rapport au poids total de monomères (de préférence de 10 à 50 Z) d'au moins un comonomère aniogène dans le cas des copolymères alcali-solubles ou catiogènes dans le cas des copolymères acido-solubles. Le taux de comonomère est bien entendu fonction de l'hydrophylie de celui-ci. A titre d'exemple de comonomère aniogène on peut citer les acides carboxyliques insaturés tels que les acides itaconique, malelque, fumarique... Le pH de solubilisation des copolymères alcali-solubles ainsi formés est généralement de l'ordre de 6 à 11. A titre d'exemple de comonomère catiogène on peut citer: 1) Les N(odialkylaminoalkyl)amides d'acides carboxyliques insaturés de formule: 21 1 R3 CH2 = C - C - NH - R2 - \ R R3 o:. R1 représente un atome d'hydrogène ou un groupe alkyle en C1-C4, et de préférence en C1-C2. R2 représente un groupe alkylène Cl-C12, et de préférence C1-C8 R3 et R'3 représentent des groupes alkyles en C 1-C6, et de préférence en C1-C4, phényles éventuellement substitués par un radical alkyle en C1-C9. Répondent à cette formule le diméthylaminométhyl-acrylamide ou méthacrylamide, le diméthylaminoéthyl-acrylamide ou -méthacrylamide... 2) Les aminoesters insaturés de formule: R' 03 O R''3 CH2 = C - C - 0 - R2 - N - Rt Y" o: R' représente un groupe alkyle en C1-C5 et de préférence 1 12 en C1-C2, R'2 représente un groupe alkylène linéaire ou ramifié contenant au moins 2 atomes de carbone et de préférence en C2-C12, en particulier en C2-C8, R't3 et R"' sont identiques ou différents et représen33 tent un groupe alkyle en C1-C6, et de préférence C1-C4, éventuellement substitué par un radical hydroxy, un groupe phényle éventuellement substitué par un radical alkyle en C l-C9 le nombre total d'atomes de carbone contenus dans les radicaux R'2, R'' et R''3 devant être supérieur à 8 de préférence 2$ 3 3 supérieur ou égal à 10. Répondent à cette formule le diterbutylaminoéthylméthacrylate, le diterbutylaminopropylméthacrylate, le dipentylaminoéthylméthacrylate. Le pH de solubilisation des copolymères acido-solubles ainsi formés est inférieur à 8 et de préférence inférieur à 5. Un cas particulier de cette deuxième variante de constitution consiste en ce que le polymère C constitué d'un copolymère alcali-soluble présente une masse moléculaire moyenne en poids inférieure à 100.000 et de préférence inférieure à 50.000. Une troisième variante de constitution du produit faisant l'objet de l'invention consiste en ce que le polymère C est "sensibilisé", ce qui signifie que des substances actives telles que anticorps, antigènes, médicaments enzymes... sont immobilisées sur les particules de polymère C (le terme "polymère C" correspond à la définition donnée ci-dessus et inclut les deux variantes ci-dessus développées et tout particulièrement les polymères alcali-solubles et acido-solubles). Une autre variante de constitution de la matière séche hydratable faisant l'objet de l'invention consiste en ce que les particules de polymère C incluses dans la matrice sont des particules de polymère magnétisables. Lesdites particules magnétisables contiennent de 0,5 à 50 % en poids (de préférence de 0,5 à 35 Z et tout particulièrement de 0,7 à 20 %) d'une charge magnétique dont la taille est inférieure à 1 pm et de préférence comprise entre 0,002-0,05 pim; la charge magnétique est bien évidemment suffisamment fine pour pouvoir être incluse dans les particules de polymère. Cette charge magnétique peut être constituée par exemple par: des métaux ou leurs alliages tels que: fer, fer-silicium, nickel, cobalt, ou leurs alliages avec du molybdène, du chrome, du cuivre, du vanadium, du manganèse, de l'aluminium, du titane; des oxydes de fer: Fe304 ou y-Fe203 pur ou en combinaison ou en mélange avec d'autres oxydes comme les oxydes de cobalt, manganèse, zinc, baryum, terres rares; du dioxyde de chrome. La matière sèche hydratable faisant l'objet de l'invention peut être obtenue en réalisant les étapes suivantes: 1) mélange: d'une solution aqueuse d'une substance macromoléculaire A susceptible de former après refroidissement à une température de 30 à 80 C un gel aqueux poreux lorsque ladite substance se trouve en présence d'eau, à une concentration correspondant à la formation dudit gel à une température de 30 à 80 C d'un polymère linéaire hydrosoluble B d'un plastifiant de ladite substance macromoléculaire A et d'un latex d'un polymère C dérivé d'au moins un monomère non miscible à l'eau, présentant une température de transition vitreuse supérieure à 30 C (de préférence supérieure à 60 C) et possédant éventuellement des groupes fonctionnels réactifs. 2) refroidissement jusqu'à une température inférieure à celle de gélification de la solution aqueuse de substance moléculaire A et mise en forme au cours du refroidissement du gel aqueux obtenu. 3) puis séchage à une température inférieure à ladite température de gélification. Les matières premières mises en oeuvre pour réaliser l'étape de mélange sont celles déjà décrites ci-dessus. Cette étape de mélange est réalisée à une température supérieure à celle de formation d'un gel aqueux de substance macromoléculaire A; la concentration en substance macromoléculaire dans la solution aqueuse correspond à celle nécessaire à la formation d'un tel gel. Ainsi lorsque la substance macromoléculaire est de l'agarose, l'étape de mélange est réalisée à l'aide d'une solution aqueuse à 0,5 à 2 % en poids d'agarose, à une température supérieure à 40 C et généralement inférieure ou égale à 90 C. La quantité de polymère linéaire B hydrosoluble mise en oeuvre correspond à environ 2 à 10 fois le poids de substance macromoléculaire A (sèche). La quantité de plastifiant mise en oeuvre correspond à environ 1 à 3 fois le poids de substance macromoléculaire A (sèche). Le polymère linéaire hydrosoluble B et le plastifiant peuvent 26010 Z6 être mis en oeuvre à l'état dissous soit en totalité dans la solution aqueuse de substance macromoléculaire A, soit en partie dans cette solution aqueuse et en partie dans le latex de polymère C. Le latex mis en oeuvre contient de 5 à 30 % (de préférence de 10 à 15 %) en poids de particules de polymère. La quantité de latex mis en oeuvre équivaut à une quantité de polymère C correspondant à 0,1 à 20 fois (de préférence environ 1 à 10 fois) le poids de substance macromoléculaire A (sèche). Lorsque, selon la troisième variante de constitution du produit faisant l'objet de l'invention, des particules portent des substances actives immobilisées, lesdites substances actives peuvent être introduites dans le milieu, soit directement en mettant en oeuvre un latex de particules de polymère C sur lesquelles lesdites substances ont été fixées par absorption physique ou chimiquement par covalence, soit indirectement après encapsulation des particules de polymère C par le gel aqueux de substance macromoléculaire A, par migration desdites substances actives au travers du gel de substance macromoléculaire A puis immobilisation par absorption physique ou par covalence. La fixation des molécules biologiques par covalence sur les particules de polymères peut être réalisée par réaction de couplage, réaction faisant intervenir les groupements superficiels des particules de polymère et les groupements fonctionnels de la molécule biologique à fixer. Cette réaction de couplage peut être réalisée selon des méthodes bien connues, par exemple: en faisant appel à des agents de couplages (tels que glutaraldéhyle, carbodiimide hydrosoluble) par activation des fonctions du polymère (par exemple par diazotation, par action du bromure de cyanogène, de l'hydrazine..) puis réaction avec la molécule à fixer. etc... Lorsqu'une matière sèche hydratable et magnétisable est désirée, le latex de polymère mis en oeuvre est un latex dont les particules de polymère sont magnétisables. Lesdits latex peuvent être obtenus selon des procédés connus, par exemple selon les procédés décrits dans le brevet européen N 38.730 ou le brevet américain N 4.157.323. L'opération de mise en forme du gel aqueux obtenu par refroidissement est réalisée selon une méthode fonction de la forme désirée pour la matière sèche finale. Lorsque la substance macromoléculaire mise en oeuvre est de l'agarose, cette étape de refroidissement est favorablement réalisée à une température de 15 à 25 C. Le gel aqueux, une fois mis en forme est séché sous un courant d'air, à une température voisine de celle de l'étape de refroidissement. Un gel sous forme de film peut être obtenu en coulant le mélange obtenu à la première étape sur une plaque de verre, en laissant refroidir pour transformer le film liquide déposé en un film de gel aqueux; le film de gel aqueux peut ensuite être démoulé et séché comme ci-dessus indiqué. Un mode particulièrement intéressant de mise en forme du gel aqueux et de séchage est celui décrit dans le brevet français publié sous le n 2.297. 879. Le procédé de mise en forme consiste à couler le mélange obtenu à la première étape sur un support constitué d'une plaque thermo-plastique transparente GEL-BOND commercialisée par L K B posée sur une plaque de verre horizontale, à laisser refroidir pour former un gel aqueux qui adhère à la plaque, à recouvrir le film de gel aqueux d'une feuille à base de cellulose régénérée ("Cellophane" commercialisée par Rh6ne- Poulenc) imbibée d'une solution aqueuse de glycérol; la feuille de cellulose régénérée est repliée sous la plaque de verre. L'ensemble est ensuite séché à température ambiante sous un courant d'air; la plaque de verre est enfin détachée de la plaque plastique revêtue de matière sèche hydratable. La matière sèche hydratable en un gel aqueux contenant des particules de polymère dispersées faisant l'objet de l'invention, présente l'avantage d'associer les propriétés positives de la matrice, à savoir être hydratable au moment désiré en un gel aqueux poreux sous forme de films, plaques, billes... aisément manipulables, être compatible avec des milieux aqueux même très riches en électrolytes, être perméable aux prdtéines de haut poids moléculaire, aux propriétés positives des particules de polymère dérivé d'un monomère non miscible à l'eau, à savoir, de posséder une surface spécifique élevée et contrlée ainsi qu'une large gamme de fonctions chimiques disponibles en surface. Ledit produit est particulièrement intéressant pour ses applications en biologie; la nature poreuse du gel de substance macromoléculaire A permet aux protéines d'accéder jusqu'aux particules de polymère C et de s'y fixer par absorption ou covalence. De nombreuses substances actives telles que anticorps, antigènes, médicaments, enzymes... peuvent ainsi être immobilisées; selon la nature de ladite substance active immobilisée on peut obtenir un support susceptible d'être avantageusement utilisé dans les tests immunoenzymatiques ou immunoradiologiques, en chromatographie d'affinité, dans les systèmes d'épuration extra corporelle, comme catalyseur enzymatique en biotechnologie, comme dispositif contrôlant l'administration de médicament (drug release system) , comme support de culture cellulaire. Les produits de l'invention dont les particules de polymère C sont alcalisolubles ou acido-solubles avec une faible masse moléculaire (inférieure à 100.000) et sur lesquelles sont immobilisées des substances actives, sont particulièrement intéressantes en chromatographie d'affinité; par exemple si un tel produit renfermant des particules de polymère alcali- soluble sur lesquelles ont été immobilisés des anticorps est mis en présence d'un mélange-d'antigènes, l'antigène reconnu par l'anticorps se fixe sur la particule et y reste fixé après élution du mélange d'antigènes; une simple élévation de pH permet aux particules de polymère de se dissoudre et de migrer à travers le gel poreux en libérant le complexe antigène-anticorps formé. La propriété d'alcali-solubilité (ou d'acido-solubilité) du polymère C de masse moléculaire quelconque peut être mise à profit pour la constitution de vecteurs de médicaments o le principe actif est libéré par simple modification de pH. Un autre avantage de la matière sèche hydratable en un gel aqueux contenant des particules de polymères dispersées faisant l'objet de l'invention, consiste en ce qu'un choix judicieux de la nature de la substance macromoléculaire A donne la possibilité de récupérer sélectivement les particules de polymère C sur lesquelles ont été fixées les substances à isoler, et ce, en détruisant après emploi la substance macromoléculaire A, par exemple par dégradation enzymatique lorsque la substance macromoléculaire A est du collagène. Les exemples suivants sont donnés à titre indicatif et ne peuvent être considérés comme une limite du domaine et de l'esprit de l'invention. Exemple 1 Préparation d'une plaque sèche réhydratable contenant des particules de-polystyrène de diamètre 0,8 micron. On dissout à température ambiante 8 g de polyacrylamide linéaire, dont la viscosité en solution aqueuse à 5 % à 22 C est voisine de 6000 centipoises, dans 52 g d'eau contenant 2 g de glycérol; cette opération dure environ 48 heures. On ajoute ensuite à cette préparation 48 g de latex ESTAPOR K 080 (latex commercialisé par Rh8ne-Poulenc et constitué de particules monodispersées de polystyrène de 0,8 micron) à 41 % d'extrait sec. Par ailleurs on dissout au bain-marie bouillant 2 g d'agarose dans 100 ml d'eau déminéralisée contenant 2 g de glycérol. Les deux solutions sont portées à 50 C puis mélangées en agitant lentement de façon à éviter la formation de bulles d'air. Le mélange obtenu est coulé sur un support plastique transparent GEL-BOND (commercialisé par LKB) posé sur une plaque de verre horizontale, de façon à obtenir une couche de gel de 0,8 mm d'épaisseur. L'ensemble est refroidi à température ambiante; le gel aqueux adhère au support. On recouvre ensuite le film de gel aqueux d'une feuille de "Cellophane" (commercialisée par RhSne-Poulenc) préalablement trempée dans une solution glycéro-aqueuse à 2 Z de glycérol. On replie les bords de la feuille de "Cellophane" sous la plaque de verre et on sèche l'ensemble à température ambiante sous un courant d'air durant 15 heures. L'ensemble constitué par le film de gel séché d'aspect blanc, le support GEL-BOND et la feuille de "Cellophane" est ensuite détaché de la plaque de verre et conservé à température amffbiante. La réhydratation du film de gel séché peut être effectuée en plongeant le film de gel séché débarrassé du support GEL-BOND et de la feuille de "Cellophane", dans de l'eau à température ambiante; cette eau est renouvelée pour éliminer le polyacrylamide linéaire; la réhydratation s'accompagne d'un gonflement important du gel sans relargage des particules de polystyrène. La surface spécifique de la matière sèche calculée par gramme de matière sèche est de 4,4 m. Exemple 2 Préparation d'une plaque sèche réhydratable contenant des particules de polystyrène carboxylé de diamètre 0,3 micron. Les opérations décrites à l'exemple 1 sont réalisées à partir des matières premières suivantes: Agarose 3 g glycérol 6 g (3g + 3g) polyacrylamide 6 g Latex ESTAPOR K1-030 40 g (le latex ESTAPOR K1-030, commercialisé par RhSne-Poulenc, est une dispersion aqueuse de particules calibrées de polystyrène carboxylé; le diamètre mesuré des particules est de 0,326+ 0,010 micron; le taux de fonctions COOH superficielles est de 273 microéquivalents par gramme de particules sèches; le taux d'extrait sec est de 30 %). On obtient ainsi un gel sec réhydratable. La surface spécifique de la matière sèche calculée par gramme de matière sèche est de 13,2 m. Le taux de fonctions carboxyliques disponible par gramme de matrice sèche est de 192 microéquivalents. Exemple 3 Préparation d'une plaque sèche réhydratable contenant des particules de polystyrène chlorobenzylé de diamètre 0,2 micron. Les opérations décrites à l'exemple 1 sont réalisées à partir des matières premières suivantes: Agarose 1 g glycérol 2 g (lg + lg) Alcool polyvinylique 5 g (RHODOVIOL 4-125 commercialisé par Rh6ne-Poulenc) Latex ESTAPOR K1O-020 50 g (le latex ESTAPOR K10-020, commercialisé par RhSnePoulenc, est une dispersion aqueuse de particules calibrées de polystyrène + chlorobenzylé; le diamètre mesuré des particules est de 0,210 + 0,006 micron; le taux de fonctions - 0 - CH2C1 est de 200 microéquivalents par gramme de particules sèches; le taux d'extrait sec est de 10 %). On obtient ainsi un gel sec réhydratable. La surface spécifique de la matière sèche calculée par gramme de matière sèche est de 11 m. Le taux de fonctions - 0 - CH2C1 disponible par gramme de matrice sèche est de 77 microéquivalents. La présentation du gel sous sa forme sèche permet de conserver les groupements chlorobenzyliques intacts et d'éviter leur hydrolyse. Cela représente un avantage important car il a été constaté que les latex de polystyrène chlorobenzylé présentent des problèmes de stabilité au stockage; en effet en cours de stockage, le pH de tels latex qui est de 78 au départ peut descendre jusqu'à 2 avec libération d'ions chlorure et formation de groupements alcool benzylique par hydrolyse partielle des groupements chlorobenzylés présents en surface. Exemple 4 Préparation d'un support sec réhydratable contenant des particules de polystyrène carboxylé magnétiques. Les opérations décrites à l'exemple 1 sont réalisées à partir des matières premières suivantes: Agarose 2 g sorbitol 5 g (2,5 g + 2,5 g) Polyvinylpyrrolidone 4 g (LUVISKOL K15 commercialisé par B.A.S.F.) Latex ESTAPOR MS1-070/25 150 g (le latex ESTAPOR MS1-070/25, commercialisé par RhSne-Poulenc est une dispersion aqueuse de particules magnétiques à base de polystyrène carboxylé renfermant 25 % en poids de magnétite Fe304 le 260'1026 diamètre moyen est de 0,7 micron; le taux de fonctions carboxyliques est de 40 microéquivalents par gramme de particules sèches; le taux d'extrait sec est de 10 %). La plaque sèche obtenue est découpée sous forme de carrés de 1 mm de c8té. On constate qu'après réhydratation les morceaux sont magnétisables à l'aide d'un aimant de laboratoire. Exemple 5 Préparation d'une plaque sèche réhydratable contenant des particules de polymère à caractère alcali-soluble. Les opérations décrites à l'exemple 1 sont réalisées à partir des matières premières suivantes: Agarose 4 g éthylèneglycol 4 g (2 g + 2 g) polyacrylamide 8 g latex alcali-soluble 20 g (le latex alcali-soluble est une dispersion aqueuse de particules d'un terpolymère styrène/acide méthacrylique/acrylate d'éthyle de composition pondérale 18/41/11; la taille des particules est de l'ordre de 0,15 micron; le taux d'extrait sec est de 38,5 %; ce terpolymère se dissout dans l'eau dès lors que le pH est supérieur à 8; sa viscosité en solution aqueuse à 10 % est inférieure à 150 centipoises à pH 9). La plaque sèche obtenue est réhydratée par trempage dans de l'eau légèrement alcaline (pH 9); elle devient translucide tout en gardant sa cohésion et libère dans l'eau le polymère constituant des particules. Exemple 6 Préparation d'une plaque sèche réhydratable contenant des particules de polymère à caractère acido-soluble. Les opérations décrites à l'exemple 1 sont réalisées à partir des matières premières suivantes: Agarose 4 g éthylèneglycol 4 g (2 g + 2 g)polyacrylamide 8 g latex acido-soluble 20 g (le latex acido-soluble est une dispersion aqueuse de particules d'un copolymère acétate de vinyle/acrylate de diéthylaminoéthyle de composition pondérale 90/10; la taille des particules est de -l'ordre de 0,15 micron; le taux d'extrait sec est de 38 %; ce copolymère se dissout dans l'eau dès lors que le pH est inférieur à 3; sa viscosité en solution aqueuse à 10 % est inférieure à 150 centipoises à pH 2). La plaque sèche obtenue est réhydratée par trempage dans de l'eau neutre; la plaque réhydratée devient translucide tout en gardant sa cohésion et libère dans l'eau le polymère constituant les particules, si l'on abaisse le pH en dessous de 2 par de l'acide chlorhydrique dilué. 260 1 026 REVENDICATIONS 1) Matière sèche hydratable en un gel aqueux caractérisée en ce qu'elle comprend: - une matrice constituée d'une substance macromoléculaire A susceptible de former un gel aqueux poreux lorsqu'elle se trouve en présence d'eau; - un polymère linéaire hydrosoluble B - un plastifiant de ladite substance macromoléculaire A - et, dispersées dans ladite matrice, des particules à base d'un polymère C dérivé d'au moins un monomère non miscible à l'eau, présentant une température de transition vitreuse supérieure à 30 C et possédant éventuellement des groupes fonctionnels réactifs. 2) Matière sèche selon la revendication 1 caractérisée en ce que la substance macromoléculaire A est de l'agarose. 3) Matière sèche selon la revendication 1 ou 2 caractérisée en ce que le polymère linéaire hydrosoluble B est un polyacrylamide linéaire. 4) Matière sèche selon l'une quelconque des revendications précédentes caractérisée en ce que la quantité de polymère linéaire hydrosoluble B présente dans la matière sèche hydratable, correspond à environ 2 à 10 fois le poids de la matrice. ) Matière sèche selon l'une quelconque des revendications précédentes, caractérisée en ce que le plastifiant de la substance macromoléculaire A est un polyol. 6) Matière sèche selon l'une quelconque des revendications précédentes caractérisée en ce que la quantité de plastifiant correspond à environ-l à 3 fois le poids de la matrice. 7) Matière sèche selon l'une quelconque des revendications précédentes caractérisée en ce que le polymère C présente une température de transition vitreuse supérieure à 60 C. 8) Matière sèche selon l'une quelconque des revendications précédentes, caractérisée en ce que le polymère C dérive d'un monomère vinylaromatique, d'un alkylester d'acide a-6 insaturé, d'un ester d'un acide carboxylique insaturé, du chlorure de vinyle, du chlorure de vinylidène, d'un diène conjugué, d'un monomère insaturé présentant une fonction nitrile, d'un siloxane. 9) Matière sèche selon l'une quelconque des revendications précédentes, caractérisée en ce que le polymère C dérive d'un monomère non miscible à l'eau et de moins de 10 Z d'au moins un comonomère portant un groupe ionogène ou réactif. ) Matière sèche selon la revendication 9, caractérisée en ce que le comonomère est du divinylbenzène sulfonate, un sulfoalkylester d'acide insaturé, un acide carboxylique insaturé, un hydroxyalkylacrylate ou méthacrylate, un aminoalkylester d'acide insaturé, l'acrylamide, le chlorure de vinylbenzène, le méthacrylate de glycidyle. 11) Matière sèche selon l'une quelconque des revendications précédentes, caractérisée en ce que le polymère C est un polymère alcali-soluble ou acido-soluble. 12) Matière sèche selon la revendication 11 caractérisée en ce que le polymère C alcali-soluble ou acido-soluble présente une masse moléculaire moyenne en poids inférieure à 100.000 et est sensibilisé par des substances actives. 13) Matière sèche selon l'une quelconque des revendications 1 à 10 caractérisée en ce que les particules de polymère C sont magnétisables. 14) Matière sèche selon l'une quelconque des revendications précédentes caractérisée en ce que les particules de polymère C présentent une granulométrie de l'ordre de 0,05 à 20 pm. ) Matière sèche selon l'une quelconque des revendications précédentes caractérisée en ce que le poids des particules de polymère C correspond à environ 0,1 à 20 fois le poids de la matrice. 16) Procédé de préparation de la matière sèche hydratable faisant l'objet de la revendication 1 caractérisé en ce qu'il comprend les étapes suivantes: 1. mélange: d'une solution aqueuse d'une substance macromoléculaire A susceptible de former après refroidissement à une température de 30 à 80 C un gel aqueux poreux lorsque ladite substance se trouve en présence d'eau, à une concentration correspondant à la formation dudit gel à une température de 30 à 80 C 18 e d'un polymère linéaire hydrosoluble B d'un plastifiant de ladite substance macromoléculaire et d'un latex d'un polymère C dérivé d'au moins un monomère non miscible à l'eau, présentant une température de transition vitreuse supérieure à 30 C, et possédant éventuellement des groupes fonctionnels réactifs. 2. refroidissement jusqu'à une température inférieure à celle de gélification de la solution aqueuse de substance moléculaire A et mise en forme au cours du refroidissement du gel aqueux obtenu. 3. puis séchage à une température inférieure à ladite température de gélification 17) Procédé selon la revendication 16, caractérisé en ce que la substance macromoléculaire A est de l'agarose. 18) Procédé selon la revendication 16 ou 17, caractérisé en ce que le polymère linéaire hydrosoluble B est un polyacrylamide linéaire. 19) Procédé selon l'une quelconque des revendications 16 à 18, caractérisé en ce que la quantité de polymère linéaire hydrosoluble mise en oeuvre correspond à environ 2 à 10 fois le poids de la matrice. ) Procédé selon l'une quelconque des revendications 16 à 19, caractérisé en ce que le plastifiant de la substance macromoléculaire A est un polyol. 21) Procédé selon l'une quelconque des revendications 16 à 20, caractérisé en ce que la quantité de plastifiant correspond à 1 à 3 fois le poids de la matrice. 22) Procédé selon l'une quelconque des revendications 16 à 21 caractérisé en ce que le polymère C constituant le latex présente une température de transition vitreuse supérieure à 60 C. 23) Procédé selon l'une quelconque des revendications 16 à 22, caractérisé en ce que le polymère C constituant le latex dérive d'un monomère vinylaromatique, d'un alkylester d'acide a-" insaturé, d'un ester d'un acide carboxylique insaturé, du chlorure de vinyle, du chlorure de vinylidène, d'un diène conjugué, d'un monomère insaturé présentant une fonction nitrile, d'un siloxane. 24) Procédé selon l'une quelconque des revendications 16 à) 23, caractérisé en ce que le polymère C constituant le latex dérive d'un monomère non miscible à l'eau et de moins de 10 % d'au moins un comonomère portant un groupe ionogène ou réactif. ) Procédé selon la revendication 24 caractérisé en ce que le comonomère est le divinylbenzène sulfonate, un sulfoalkylester d'acide insaturé, un acide carboxylique insaturé, un hydroxyalkylacrylate ou méthacrylate, un aminoalkylester d'acide insaturé, l'acrylamide, le chlorure de vinylbenzyle, le méthacrylate de glycidyle. 26) Procédé selon l'une quelconque des revendications 16 à 25 caractérisé en ce que le latex de polymère C est un latex de polymère alcali-soluble ou acido-soluble. 27) Procédé selon la revendication 26 caractérisé en ce que le polymère C alcali-soluble ou acido-soluble constituant le latex présente une masse moléculaire moyenne en poids inférieure à 100.000 et est sensibilisé par des substances actives. 28) Procédé selon l'une quelconque des revendications 16 à 25 caractérisé en ce que les particules de polymère C constituant le latex sont magnétisables. 29) Procédé selon l'une quelconque des revendications 16 à 28 caractérisé en ce que les particules de polymère C constituant le latex présentent une granulométrie de l'ordre de 0,05 à 20 pm. ) Procédé selon l'une quelconque des revendications 16 à 29 caractérisé en ce que le latex de polymère C contient de 5 à 30 % en poids de particules de polymère C. 31) Procédé selon l'une quelconque des revendications 16 à 30 caractérisé en ce que le poids des particules de polymère C correspond à environ 0,1 à 20 fois le poids de la matrice. 32) Matière sèche hydratable, sous forme de films, plaques, batons, pastilles, billes obtenue selon le procédé faisant l'objet de l'une quelconque des revendications 16 à 31. 33) Utilisation, après hydratation, de la matière sèche hydratable faisant l'objet de l'une quelconque des revendications I à 15 et 32 en biologie. 34) Utilisation selon la revendication 33 pour l'immobilisation de substances actives. ) Utilisation, après hydratation, de la matière sèche faisant l'objet de la revendication 11 pour la constitution de vecteurs de médicaments. 36) Utilisation, après hydratation, de la matière sèche faisant l'objet de la revendication 12 en chromatographie d'affinité.